(57)【要約】【課題】裁断箇所を処理せずに切りっぱなしで使用される編地を縁部に有する肌着等の繊維製品に関し、特に、着用と洗濯とを繰り返しても縁部（裁断端縁）の解れが発生しにくい繊維製品を提供する。【解決手段】この繊維製品の編地は非弾性繊維と弾性繊維とを含んで編成され、下記の式で表される非弾性繊維と弾性繊維との合成カバーファクター（合成ＣＦ）が０．５４０以上である。合成ＣＦ＝１／Ｌ×ＳＱＲ[(１／Ｓ)＋１／[(５９０５．４／Ｄ)×Ｄｆ]]Ｌ：非弾性繊維のループ長[cm]Ｓ：非弾性繊維の繊度[英国式綿番手]Ｄ：弾性繊維の繊度[dtex]Ｄｆ：ドラフト率＝編地編成時の弾性繊維の給糸速度／非弾性繊維の給糸速度【選択図】図１
2019210572.tif 000002
【特許請求の範囲】
【請求項１】
裁断箇所を処理せずに切りっぱなしで使用される編地を縁部に有する繊維製品であって、
前記編地は非弾性繊維と弾性繊維とを含んで編成され、
下記の式で表される前記非弾性繊維と前記弾性繊維との合成カバーファクター（合成ＣＦ）が０．５４０以上であることを特徴する繊維製品。
合成ＣＦ＝１／Ｌ×ＳＱＲ[(１／Ｓ)＋１／[(５９０５．４／Ｄ)×Ｄｆ]]
Ｌ：非弾性繊維のループ長[cm]
Ｓ：非弾性繊維の繊度[英国式綿番手]
Ｄ：弾性繊維の繊度[dtex]
Ｄｆ：ドラフト率＝編地編成時の弾性繊維の給糸速度／非弾性繊維の給糸速度
【請求項２】
前記非弾性繊維がセルロース系繊維であることを特徴とする、請求項１に記載の繊維製品。
【発明の詳細な説明】
【技術分野】
【０００１】
本発明は、裁断箇所を処理せずに切りっぱなしで使用される編地を縁部に有する肌着等の繊維製品に関し、特に、着用と洗濯とを繰り返しても縁部（裁断端縁）の解れ（ほつれまたはホツレと記載する場合がある）が発生しにくい繊維製品に関する。
【背景技術】
【０００２】
一般に、衣類は生地を裁断・縫製して製造される。また、衣類における首まわり、脇まわり、袖口、裾まわり等の開口部は、生地の裁断端縁を折り返して縫着したり、テープ等の別布で包み込んで縫着したりして端縁周囲のほつれ止めの後処理が施されるのが普通である。さらに、生地の継ぎ合わせ部は、縫製加工で継ぎ合わされるのが普通である。
ところが、生地の裁断端縁や開口部の裁断端縁のほつれ止めの後処理作業は、かなりの縫製手間がかかったり、下着のヘムラインが凸条等になって外衣に現れたり、着用感を損なったりなどの問題となっており、これらの点について改善が要望されていた。
【０００３】
特に、婦人用衣類の多様化、ファッション化の傾向は、益々進行し、中でも、適度の伸縮性があって身体に気持ちよくフィットする、薄地で編目の美しい、かつ下着のヘムラインが外衣を通して外観に現れない、ファッショナブルなファンデーション衣類に対する要求が大きい。加えて、編地の縁の始末をしないで切りっぱなしのまま形成し、お洒落な着衣として楽しみたいという傾向がある。
【０００４】
このような傾向に対して、編方向に対する裁断方向に関係なく、裁断したままで縁始末不要な伸縮性編地が特許第５６３１５２８号公報（特許文献１）に開示されている。この特許文献１に開示された伸縮性編地は、裁断箇所を処理せずに切りっぱなしで使用する伸縮性編地であって、弾性繊維と非弾性繊維とからなり、弾性繊維をドラフト率１．５〜４倍に延伸し、非弾性繊維をエアー交絡させたエアー交絡複合糸のみを用いてなる伸縮性編地であり、編組織が両面編組織であり、弾性繊維がポリウレタン弾性繊維であり、非弾性繊維が熱可塑性合成繊維または再生繊維であることを特徴とする。
【先行技術文献】
【特許文献】
【０００５】
【特許文献１】特許第５６３１５２８号公報
【発明の概要】
【発明が解決しようとする課題】
【０００６】
しかしながら、この特許文献１に開示されたエアー交絡複合糸のみを用いて編成されている伸縮性編地では、着用と洗濯とを繰り返しても縁部（裁断端縁）の解れが発生しにくいとはいえない可能性があった。特に、このような伸縮性編地をアンダーシャツ等の肌着として着用と洗濯とを繰り返した場合の耐洗濯性能を十分に保証できていない可能性があった。
【０００７】
本発明は、従来技術の上述の問題点に鑑みて開発されたものであり、その目的とするところは、裁断箇所を処理せずに切りっぱなしで使用される編地を縁部に有する肌着等の繊維製品に関し、特に、着用と洗濯とを繰り返しても縁部（裁断端縁）の解れが発生しにくい繊維製品を提供することである。
【課題を解決するための手段】
【０００８】
上記目的を達成するため、本発明に係る繊維製品は以下の技術的手段を講じている。
すなわち、本発明に係る繊維製品は、裁断箇所を処理せずに切りっぱなしで使用される編地を縁部に有する繊維製品であって、前記編地は非弾性繊維と弾性繊維とを含んで編成され、下記の式で表される前記非弾性繊維と前記弾性繊維との合成カバーファクター（合成ＣＦ）が０．５４０以上であることを特徴する。
合成ＣＦ＝１／Ｌ×ＳＱＲ[(１／Ｓ)＋１／[(５９０５．４／Ｄ)×Ｄｆ]]
Ｌ：非弾性繊維のループ長[cm]
Ｓ：非弾性繊維の繊度[英国式綿番手]
Ｄ：弾性繊維の繊度[dtex]
Ｄｆ：ドラフト率＝編地編成時の弾性繊維の給糸速度／非弾性繊維の給糸速度
好ましくは、前記非弾性繊維がセルロース系繊維であるように構成することができる。
【発明の効果】
【０００９】
本発明によれば、裁断箇所を処理せずに切りっぱなしで使用される編地を縁部に有する肌着等の繊維製品に関し、特に、着用と洗濯とを繰り返しても縁部（裁断端縁）の解れが発生しにくい繊維製品を提供することができる。
【図面の簡単な説明】
【００１０】
【図１】本発明の実施の形態における実施例、比較例、評価等を示す図である。
【図２】耐洗濯解れ試験の試験生地サンプルを説明するための図である。
【図３】耐洗濯解れ試験における試験方法（ＪＩＳ  Ｌ−１９３０  Ｃ４Ｎ法）を説明するための図である。
【発明を実施するための形態】
【００１１】
以下、本発明の実施の形態として、裁断箇所を処理せずに切りっぱなしで使用される編地を縁部に有する繊維製品の一例であるアンダーシャツ（たとえば図２（Ａ）に示すアンダーシャツ１００）が挙げられる。なお、本発明に係る繊維製品は、このようなアンダーシャツのような肌着に限定されるものではなく、裁断箇所を処理せずに切りっぱなしで使用される編地を縁部に有する繊維製品であれば構わない。
【００１２】
［繊維製品の特徴］
この繊維製品は、裁断箇所を処理せずに切りっぱなしで使用される編地を縁部に有し、この編地は非弾性繊維と弾性繊維とを含んで編成されている。この繊維製品は、たとえば、切りっぱなし仕様であるアンダーシャツ等の衣類として好適に採用され、ほつれ止め機能があるヨコ編地よりなり、ほつれ止め機能があるヨコ編地が、熱融着弾性糸（弾性繊維であって一例としてポリウレタン）とそれ以外の糸（非弾性繊維であって一例としてセルロース系繊維）で編みたてられてヒートセット加工により熱融着弾性糸を溶融してほつれ止め機能が付与された編地である。なお、編地の編成時においては、熱融着弾性糸とそれ以外の糸とが任意のドラフト率でプレーティング編み（添え糸編み）により編みたてられている。
【００１３】
そして、特徴的であるのは、下記の式で表される非弾性繊維と弾性繊維との合成カバーファクター（合成ＣＦ）が０．５４０以上である。ここで、この合成カバーファクター（合成ＣＦ）は以下に示すように定義される。
合成ＣＦ＝１／Ｌ×ＳＱＲ[(１／Ｓ)＋１／[(５９０５．４／Ｄ)×Ｄｆ]]
Ｌ：非弾性繊維のループ長[cm]
Ｓ：非弾性繊維の繊度[英国式綿番手]
Ｄ：弾性繊維の繊度[dtex]
Ｄｆ：ドラフト率＝編地編成時（プレーティング編による編成時）の弾性繊維の給糸速度／非弾性繊維の給糸速度
【００１４】
通常のＣＦ（カバーファクター）は、編地において１ループが占める全面積に対して編糸が表面を覆っている面積の比率として定義されるものであって、一般的には、ループ長（cm）をＬ、恒重式番手(綿番手)をＳとすると、１／Ｌ×ＳＱＲ（１／Ｓ）によって表されるものである。上述したように、本発明に係る繊維製品においては、非弾性繊維と弾性繊維とが任意のドラフト率Ｄｆ（ドラフト率Ｄｆ＝弾性繊維の給糸速度／非弾性繊維の給糸速度）でプレーティング編みされて編地が編成されている。このため、１／Ｌ×ＳＱＲ（１／Ｓ）として表される一般的なカバーファクターではなく、非弾性繊維の（糸の）太さ（ここでは恒重式番手（綿番手）Ｓ）に加えて、弾性繊維の（糸の）太さ（ここでは恒長式番手（デシテックス番手[dtex]）Ｄ）および編地編成時の非弾性繊維の給糸速度に対する弾性繊維の給糸速度の比率（弾性繊維の給糸速度／非弾性繊維の給糸速度）であるドラフト率Ｄｆを考慮した上述した式で表される合成カバーファクター（合成ＣＦ）を本願出願人は見い出して、さらに、この合成カバーファクター（合成ＣＦ）がある特定の範囲内（０．５４０以上）にある場合に耐洗濯性が特に好ましい（着用と洗濯とを繰り返しても縁部（裁断端縁）の解れが発生しにくい）ことを見い出したのである。
【００１５】
なお、この合成カバーファクター（合成ＣＦ）の特定の範囲内における下限は上述したように０．５４０となるが、このような特定の範囲内における上限は特に限定されるものではないものの大きすぎるとあまりにも密すぎて実用的ではないために、実用上たとえばアンダーシャツ等の肌着の場合には０．５９０程度であることが好ましい。
【００１６】
［繊維製品の製造］
図１に示す弾性繊維（弾性糸）および非弾性繊維（非弾性糸）を用いて、ベアフライス編み（１×１ゴム編み）またはベア天竺編み（平編み）で実施例１〜３および比較例１〜３を製造した。さらに詳しくは、実施例１であれば、１８ゲージの丸編機を使用して、綿紡績糸８０番手とポリウレタン糸７８ｄｔｅｘをプレーティング編みによりドラフト率１．８の条件でフライス編組織とし編成した。このように編成された編地をセット機にセットしてプリセット工程として１７０℃×５０秒で熱処理して、再度セット機にセットしてファイナルセット工程として１２０℃×５秒で熱処理して、合成カバーファクター（合成ＣＦ）が０．５５１であるベアフライス編地を得た。他の実施例および比較例については、弾性繊維（弾性糸）の組成、非弾性繊維（非弾性糸）の組成、編組織およびドラフト率Ｄｆがそれぞれ図１に示すように異なり、その他の製造条件は実施例１と同じである。
【００１７】
［繊維製品の評価：耐洗濯ホツレ試験］
耐洗濯ホツレ試験の試験生地サンプルとして、図２（Ａ）に示すアンダーシャツ１００において洗濯を繰り返すことによりホツレ、ダレ（だらりと伸びてよれている状態）等が特に問題となる領域１１０（襟ぐり部分）を模擬した図２（Ｂ）に示す短辺１０ｃｍ×長辺３０ｃｍであって長辺方向を編目のコース方向と一定角度（およそ４５度）なす試験生地サンプルを準備する。
【００１８】
このように準備された耐洗濯ホツレ試験前の試験生地サンプルを、家庭用のパルセーター型全自動洗濯機を用いて図３に示すＪＩＳ  Ｌ１９３０  ＣＮ４法に準拠した手順に従って弱アルカリ洗剤（水１Ｌあたり０．７ｇ）で洗濯して、洗濯後の試験生地サンプルを吊り干し乾燥する。このような洗濯乾燥操作を繰り返し１０回行い耐洗濯ホツレ試験後の試験生地サンプル（実施例１〜３の試験生地サンプルおよび比較例１〜３の試験生地サンプル）を得る。
【００１９】
そして、耐洗濯ホツレ試験後の試験生地サンプルにおける長辺側のほつれの程度を、試験生地サンプルにおける長辺側５ｃｍにおける１ｍｍ以上の毛羽の飛び出し個数を目視にて計数して下記の基準で評価した。
○：１ｍｍ以上の毛羽の飛び出し個数が５ｃｍあたり２０個未満
△：１ｍｍ以上の毛羽の飛び出し個数が５ｃｍあたり２０個以上６０個未満
×：１ｍｍ以上の毛羽の飛び出し個数が５ｃｍあたり６０個以上
図１に示すように、合成カバーファクター（合成ＣＦ）がある特定の範囲内である０．５４０以上の実施例１〜３は試験生地サンプルにおける長辺側のほつれの程度が○で示されており、合成カバーファクター（合成ＣＦ）が０．５４０未満の比較例１〜３は試験生地サンプルにおける長辺側のほつれの程度が△または×で示されており、合成カバーファクター（合成ＣＦ）がある特定の範囲内である０．５４０以上において耐洗濯性が特に好ましい（着用と洗濯とを繰り返しても縁部（裁断端縁）の解れが発生しにくい）ことがわかる。
【００２０】
さらに、耐洗濯ホツレ試験の評価としては、上述した耐洗濯ホツレ試験後の試験生地サンプルにおける長辺側５ｃｍにおける１ｍｍ以上の毛羽の飛び出し個数に替えて、耐洗濯ホツレ試験後の試験生地サンプルにおける長辺側の編目についての一定ループ数あたりのループを形成しなくなった数であっても構わない。たとえば、耐洗濯ホツレ試験後の試験生地サンプルにおける長辺側における一定ループ（５０ループ、１００ループ、２００ループ等であってＹとする）あたりのループを形成しなくなった数（Ｘ）を目視にて計数して、ホツレ率Ｒ＝Ｘ／Ｙ×１００（％）を算出する。合成カバーファクター（合成ＣＦ）が０．５４０以上の実施例１〜３はこのホツレ率Ｒが３０％以下であって、合成カバーファクター（合成ＣＦ）が０．５４０未満の比較例１〜３はこのホツレ率Ｒが８５％より大きい。このように、このようなホツレ率Ｒによっても合成カバーファクター（合成ＣＦ）
がある特定の範囲内である０．５４０以上において耐洗濯性が特に好ましい（着用と洗濯とを繰り返しても縁部（裁断端縁）の解れが発生しにくい）ことがわかる。このように、本発明に係る繊維製品は、そのホツレ率Ｒが好ましくは８５％以下、さらに好ましくは３０％以下であるという技術的範囲に含まれる繊維製品であるといえる。
【００２１】
以上のようにして、本実施の形態に係る繊維製品によると、合成カバーファクター（合成ＣＦ）という新たな指標を導入することにより、裁断箇所を処理せずに切りっぱなしで使用される編地を縁部に有する肌着等の繊維製品に関し、特に、着用と洗濯とを繰り返しても縁部（裁断端縁）の解れが発生しにくい繊維製品を提供することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２２】
本発明は、裁断箇所を処理せずに切りっぱなしで使用される編地を縁部に有する肌着等の繊維製品に好適であり、着用と洗濯とを繰り返しても縁部（裁断端縁）の解れが発生しにくい点で特に好適である。
【符号の説明】
【００２３】
１００  アンダーシャツ
１１０  洗濯を繰り返すことによりホツレ等が特に問題となる領域
【図１】
2019210572.tif 000003
【図２】
2019210572.tif 000004
【図３】
2019210572.tif 000005